(57)【要約】【課題】厚さが０．３ｍｍ以下の織編物であって、優れた防透性を有し、かつフレキシブルでソフトな風合いを有する防透性織編物およびその製造方法および前記防透性織編物を用いてなる繊維製品を提供する。【解決手段】厚さが０．３ｍｍ以下の織編物であって、該織編物に単繊維径５０〜１５００ｎｍのポリエステルマルチフィラメント糸Ａが含まれ、かつ該織編物の目付けが３０〜３００ｇ／ｍ２の範囲内であることを特徴とする防透性織編物。【選択図】なし【特許請求の範囲】
【請求項１】
厚さが０．３ｍｍ以下の織編物であって、該織編物に単繊維径５０〜１５００ｎｍのポリエステルマルチフィラメント糸Ａが含まれ、かつ該織編物の目付けが３０〜３００ｇ／ｍ２の範囲内であることを特徴とする防透性織編物。
【請求項２】
前記ポリエステルマルチフィラメント糸Ａのフィラメント数が２００以上である、請求項１に記載の防透性織編物。
【請求項３】
前記ポリエステルマルチフィラメント糸Ａに艶消し剤が含有されていない、請求項１または請求項２に記載の防透性織編物。
【請求項４】
防透性織編物が、前記ポリエステルマルチフィラメント糸Ａが経糸および／または緯糸に配された織物である、請求項１〜３のいずれかに記載の防透性織編物。
【請求項５】
防透性織編物が平織組織またはツイル組織を有する織物である、請求項１〜４のいずれかに記載の防透性織編物。
【請求項６】
下記式で定義する防透性の指標ΔＬが１０以下である、請求項１〜５のいずれかに記載の防透性織編物。
ΔＬ＝Ｌ＊ｗ−Ｌ＊ｂ
ただし、Ｌ＊ｗは、ＪＩＳ  Ｚ  ８７２９−１９９４、Ｌ＊ａ＊ｂ＊表色系において、供試織物を白色板上に載置したときのＬ＊値であり、Ｌ＊ｂは同じく黒色板上に載置したときのＬ＊値である。
【請求項７】
島成分がポリエステルからなり、かつ島成分の径が５０〜１５００ｎｍである海島型複合繊維を用いて織編物を織編成した後、前記海島型複合繊維の海成分をアルカリ水溶液で溶解除去することにより、厚さが０．３ｍｍ以下、かつ目付けが３０〜３００ｇ／ｍ２の範囲内の織編物を得ることを特徴とする防透性織編物の製造方法。
【請求項８】
前記のポリエステルに艶消し剤が含まれていない、請求項７に記載の防透性織編物の製造方法。
【請求項９】
前記の島数が２５以上である、請求項７または請求項８に記載の防透性織編物の製造方法。
【請求項１０】
前記の海島型複合繊維において、海成分が、ポリ乳酸、超高分子量ポリアルキレンオキサイド縮合系ポリマー、ポリエチレングリコール系化合物共重合ポリエステル、およびポリエチレングリコール系化合物と５−ナトリウムスルホイソフタル酸の共重合ポリエステルから選択される少なくとも１種のアルカリ水溶液易溶解性ポリマーである、請求項７〜９のいずれかに記載の防透性織編物の製造方法。
【請求項１１】
海成分が、５-ナトリウムスルホン酸を６〜１２モル％および分子量４０００〜１２０００のポリエチレングリコールを３〜１０重量％共重合したポリエチレンテレフタレートである、請求項７〜１０のいずれかに記載の防透性織編物の製造方法。
【請求項１２】
請求項１〜６のいずれかに記載の防透性織編物を用いてなる、スポーツウエア、アウトドアウェア、レインコート、下着、肌着、紳士衣服、婦人衣服、作業衣、防護服、人工皮革、鞄、カーテンの群より選ばれるいずれかの繊維製品。
【発明の詳細な説明】
【技術分野】
【０００１】
本発明は、厚さが０．３ｍｍ以下の織編物であって、優れた防透性を有し、かつフレキシブルでソフトな風合いを有する防透性織編物およびその製造方法および前記防透性織編物を用いてなる繊維製品に関する。
【背景技術】
【０００２】
従来、厚さが０．３ｍｍ以下の薄地織編物は、スポーツウエア、白衣、下着などの分野で巾広く使用されている。また、かかる薄地織編物は、厚さが薄いため着用時に肌が透けて見えるという問題があった。また、かかる薄地織編物は肌と接触することが多いので、ソフト性も同時に求められている。
【０００３】
他方、前記の防透性を得るために、ポリエステルポリマー中に酸化チタンなどの艶消し剤を添加したポリエステル繊維を用いて織編物を構成することがよく知られている。しかしながら、高い防透性を得るためにポリエステルポリマー中に大量の艶消し剤を添加すると、繊維表面に現れる艶消し剤の量が多くなり、製糸工程、製織工程などで毛羽などの欠点が発生しやすく、また、糸道ガイドの摩耗が発生するという問題があった。
【０００４】
この対策として、ポリエステル繊維を芯鞘型複合糸とし、その芯成分に無機粒子を添加する方法が提案されている（例えば、特許文献１参照）。しかしながらこの方法では、ある程度の防透性は得られるものの、繊維の単繊維繊度が太くなり、織編物にした際ソフト性が十分得られないという問題があった。
なお、ナノファイバーで構成され、織物や編物などの形態を有するナノファイバー繊維構造体は知られている（例えば、特許文献２、特許文献３参照）。
【０００５】
【特許文献１】特開平８−１４４１５１号公報
【特許文献２】国際公開第２００５／０９５６８６号パンフレット
【特許文献３】特開２００４−１６２２４４号公報
【発明の開示】
【発明が解決しようとする課題】
【０００６】
本発明は上記の背景に鑑みなされたものであり、その目的は、厚さが０．３ｍｍ以下の織編物であって、優れた防透性を有し、かつフレキシブルでソフトな風合いを有する防透性織編物およびその製造方法および前記防透性織編物を用いてなる繊維製品を提供することにある。
【課題を解決するための手段】
【０００７】
本発明者は上記の課題を達成するため鋭意検討した結果、単繊維径が５０〜１５００ｎｍの超極細ポリエステルマルチフィラメント糸を用いて特定の目付けを有する織編物を構成することにより、防透性とソフト性とが両立することを見出し、さらに鋭意検討を重ねることにより本発明を完成するに至った。
【０００８】
かくして、本発明によれば「厚さが０．３ｍｍ以下の織編物であって、該織編物に単繊維径５０〜１５００ｎｍのポリエステルマルチフィラメント糸Ａが含まれ、かつ該織編物の目付けが３０〜３００ｇ／ｍ２の範囲内であることを特徴とする防透性織編物。」が提供される。
【０００９】
その際、前記ポリエステルマルチフィラメント糸Ａのフィラメント数が２００以上であることが好ましい。また、前記ポリエステルマルチフィラメント糸Ａに艶消し剤が含有されていないことが好ましい。
【００１０】
本発明の織編物において、防透性織編物が、前記ポリエステルマルチフィラメント糸Ａが経糸および／または緯糸に配された織物であることが好ましい。また、織編物が平織組織またはツイル組織を有する織物であることが好ましい。また、下記式で定義する防透性の指標ΔＬが１０以下であることが好ましい。
ΔＬ＝Ｌ＊ｗ−Ｌ＊ｂ
ただし、Ｌ＊ｗは、ＪＩＳ  Ｚ  ８７２９−１９９４、Ｌ＊ａ＊ｂ＊表色系において、供試織物を白色板上に載置したときのＬ＊値であり、Ｌ＊ｂは同じく黒色板上に載置したときのＬ＊値である。
【００１１】
また、本発明によれば、「島成分がポリエステルからなり、かつ島成分の径が５０〜１５００ｎｍである海島型複合繊維を用いて織編物を織編成した後、前記海島型複合繊維の海成分をアルカリ水溶液で溶解除去することにより、厚さが０．３ｍｍ以下、かつ目付けが３０〜３００ｇ／ｍ２の範囲内の織編物を得ることを特徴とする防透性織編物の製造方法。」が提供される。
【００１２】
その際、前記のポリエステルに艶消し剤が含まれていないことが好ましい。また、前記の島数が２５以上であることが好ましい。また、前記の海島型複合繊維において、海成分が、ポリ乳酸、超高分子量ポリアルキレンオキサイド縮合系ポリマー、ポリエチレングリコール系化合物共重合ポリエステル、およびポリエチレングリコール系化合物と５−ナトリウムスルホイソフタル酸の共重合ポリエステルから選択される少なくとも１種のアルカリ水溶液易溶解性ポリマーであることが好ましい。また、海成分が、５-ナトリウムスルホン酸を６〜１２モル％および分子量４０００〜１２０００のポリエチレングリコールを３〜１０重量％共重合したポリエチレンテレフタレートであることが好ましい。
【００１３】
また、本発明によれば、「前記に記載の防透性織編物を用いてなる、スポーツウエア、アウトドアウェア、レインコート、下着、肌着、紳士衣服、婦人衣服、作業衣、防護服、人工皮革、鞄、カーテンの群より選ばれるいずれかの繊維製品。」が提供される。
【発明の効果】
【００１４】
本発明によれば、厚さが０．３ｍｍ以下の織編物であって、優れた防透性を有し、かつフレキシブルでソフトな風合いを有する防透性織編物およびその製造方法および前記防透性織編物を用いてなる繊維製品が得られる。
【発明を実施するための最良の形態】
【００１５】
以下、本発明の実施の形態について詳細に説明する。
まず、本発明の防透性織編物は、厚さが０．３ｍｍ以下（好ましくは０．０１〜０．３ｍｍ、より好ましくは０．０５〜０．２５ｍｍ）の織編物であって、該織編物に単繊維径５０〜１５００ｎｍ（好ましくは１００〜１０００ｎｍ）のポリエステルマルチフィラメント糸Ａが含まれる。かかる単繊維径を単糸繊度に換算すると、０．００００２〜０．０２２ｄｔｅｘに相当する。ここで、単繊維径が５０ｎｍ未満の場合には製造が困難となるだけでなく、繊維強度が低くなるため実用上好ましくない。逆に、単繊維径が１５００ｎｍを超える場合には、十分な防透性が得られず好ましくない。なお、単繊維の断面形状が丸断面以外の異型断面である場合には、丸断面に換算した直径を単繊維径とする。また、単繊維径は、透過型電子顕微鏡で繊維の横断面を撮影することにより測定が可能である。
【００１６】
かかるポリエステルマルチフィラメント糸Ａにおいて、フィラメント数は特に限定されないが、優れた防透性を得る上で２００以上（より好ましくは２０００〜１００００）であることが好ましい。また、ポリエステルマルチフィラメント糸Ａの総繊度（単繊維繊度とフィラメント数との積）としては、５〜１５０ｄｔｅｘの範囲内であることが好ましい。
【００１７】
かかるポリエステルマルチフィラメント糸Ａを形成するポリマーの種類としては、ポリエチレンテレフタレートやポリトリメチレンテレフタレート、ポリブチレンテレフタレート、ポリ乳酸、第３成分を共重合させたポリエステルなどが好ましく例示される。本発明の防透性織編物において、ポリマー中に艶消し剤が含まれていなくても優れた防透性が得られるので、製造コストや製造の容易性の点で、該ポリマー中には艶消し剤が含まれていないことが好ましい。また、本発明の目的を損なわない範囲内で必要に応じて、微細孔形成剤、カチオン染料可染剤、着色防止剤、熱安定剤、蛍光増白剤、着色剤、吸湿剤、無機微粒子が１種または２種以上含まれていてもよい。
【００１８】
前記ポリエステルマルチフィラメント糸Ａの繊維形態は長繊維であれば特に限定されず、通常の空気加工、仮撚捲縮加工が施されていてもさしつかえない。なお、ポリエステルマルチフィラメント糸Ａは、優れた防透性を得る上で無撚であることが好ましい。
【００１９】
次に、本発明の防透性織編物において、目付けが３０〜３００ｇ／ｍ２（好ましくは５０〜２００ｇ／ｍ２）の範囲内であることが肝要である。該目付けが３０ｇ／ｍ２よりも小さいと防透性が損なわれるおそれがある。逆に、該目付けが３００ｇ／ｍ２よりも大きいとソフトな風合いが得られないおそれがある。
【００２０】
また、下記式で定義するカバーファクターＣＦとしては、優れた防透性を得る上で１２００〜３０００（より好ましくは１５００〜２５００）の範囲であることが好ましい。該カバーファクターＣＦが１２００よりも小さいと、十分な防透性が得られないおそれがある。逆に、該カバーファクターＣＦが３０００よりも大きいとソフト性が損なわれるおそれがある。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００２１】
本発明の防透性織編物において、織編物組織は特に限定されないが、前記ポリエステルマルチフィラメント糸Ａが経糸および／または緯糸（特に好ましくは経糸および緯糸）に配された織物で優れた防透性が得られ好ましい。その際、前記ポリエステルマルチフィラメント糸Ａが他糸条との混繊糸として織物に含まれていてもよい。また、本発明は、厚さが０．３ｍｍ以下の薄地織編物を対象としているので、織編物組織は単純な組織のほうが好ましく、特に平織組織またはツイル組織を有する織物であることが好ましい。
【００２２】
本発明の防透性織編物は、以下の製造方法により製造することができる。すなわち、島成分がポリエステルからなり、かつ島成分の径が５０〜１５００ｎｍである海島型複合繊維を用いて所定の厚みを有する織編物を織編成した後、前記海島型複合繊維の海成分をアルカリ水溶液で溶解除去することにより、前記の防透性織編物を製造することができる。
【００２３】
ここで、前記の海島型複合繊維において、該繊維を構成するポリマーは、海成分ポリマーが島成分ポリマーよりも溶解性が高い組合せであれば任意であるが、特に溶解速度比（海／島）が２００以上であることが好ましい。かかる溶解速度比が２００未満の場合には、繊維断面中央部の海成分を溶解させている間に繊維断面表層部の島成分の一部も溶解されるため、海成分を完全に溶解除去するためには、島成分の何割かも減量されてしまうことになり、島成分の太さ斑や溶剤浸食による強度劣化が発生して、毛羽やピリングなどの品位に問題が生じやすくなる。
【００２４】
海成分ポリマーは、好ましくは島成分との溶解速度比が２００以上であればいかなるポリマーであってもよいが、特に繊維形成性の良好なポリエステル、ポリアミド、ポリスチレン、ポリエチレンなどが好ましい。例えば、アルカリ水溶液易溶解性ポリマーとしては、ポリ乳酸、超高分子量ポリアルキレンオキサイド縮合系ポリマー、ポリエチレングルコール系化合物共重合ポリエステル、ポリエチレングリコール系化合物と５−ナトリウムスルホン酸イソフタル酸の共重合ポリエステルが好適である。また、ナイロン６は、ギ酸溶解性があり、ポリスチレン・ポリエチレンはトルエンなど有機溶剤に非常によく溶ける。なかでも、アルカリ易溶解性と海島断面形成性とを両立させるため、ポリエステル系のポリマーとしては、５−ナトリウムスルホイソフタル酸６〜１２モル％と分子量４０００〜１２０００のポリエチレングルコールを３〜１０重量％共重合させた固有粘度が０．４〜０．６のポリエチレンテレフタレート系共重合ポリエステルが好ましい。ここで、５−ナトリウムイソフタル酸は親水性と溶融粘度向上に寄与し、ポリエチレングリコール（ＰＥＧ）は親水性を向上させる。なお、ＰＥＧは分子量が大きいほど、その高次構造に起因すると考えられる親水性増加効果が大きくなるが、反応性が悪くなってブレンド系になるため、耐熱性・紡糸安定性などの点から好ましくなくなる。また、共重合量が１０重量％以上になると、本来溶融粘度低下作用があるので、本発明の目的を達成することが困難になる。したがって、上記の範囲で、両成分を共重合することが好ましい。
【００２５】
一方、島成分ポリマーは、海成分との溶解速度差があればいかなるポリエステルポリマーであってもよいが、前記のように繊維形成性のポリエチレンテレフタレートやポリトリメチレンテレフタレート、ポリブチレンテレフタレート、ポリ乳酸、第３成分を共重合させたポリエステルなどのポリエステルが好ましい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよいが、前記のように艶消し剤は含まれていないことが好ましい。
【００２６】
上記の海成分ポリマーと島成分ポリマーからなる本発明の海島型複合繊維は、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合したり、島成分の大部分が接合して海島型複合繊維とは異なるものになり難い。
【００２７】
好ましい溶融粘度比（海／島）は、１．１〜２．０、特に１．３〜１．５の範囲である。この比が１．１倍未満の場合には溶融紡糸時に島成分が接合しやすくなり、一方２．０倍を越える場合には、粘度差が大きすぎるために紡糸調子が低下しやすい。
【００２８】
次に島数は、多いほど海成分を溶解除去して極細繊維を製造する場合の生産性が高くなるので２５以上（より好ましくは３００〜１０００）であることが好ましい。なお、島数があまりに多くなりすぎると紡糸口金の製造コストが高くなるだけでなく、加工精度自体も低下しやすくなるので１００００以下とするのが好ましい。
【００２９】
次に、島成分の径は、５０〜１５００ｎｍの範囲とする必要がある。また、海島複合繊維断面内の各島は、その径が均一であるほど海成分を除去して得られる極細マルチフィラメント糸からなる織物の品位や耐久性が向上するので好ましい。
【００３０】
前記の海島型複合繊維において、その海島複合重量比率（海：島）は、４０：６０〜５：９５の範囲が好ましく、特に３０：７０〜１０：９０の範囲が好ましい。かかる範囲であれば、島間の海成分の厚みを薄くすることができ、海成分の溶解除去が容易となり、島成分の極細繊維への転換が容易になるので好ましい。ここで海成分の割合が４０％を越える場合には海成分の厚みが厚くなりすぎ、一方５％未満の場合には海成分の量が少なくなりすぎて、島間に接合が発生しやすくなる。
【００３１】
前記の海島型複合繊維において、その島間の海成分厚みが５００ｎｍ以下、特に２０〜２００ｎｍの範囲が適当であり、該厚みが５００ｎｍを越える場合には、該厚い海成分を溶解除去する間に島成分の溶解が進むため、島成分間の均質性が低下するだけでなく、毛羽やピリングなど着用時の欠陥や染め斑も発生しやすくなる。
【００３２】
前記の海島型複合繊維は、例えば以下の方法により容易に製造することができる。すなわち、まず溶融粘度が高く且つ易溶解性であるポリマーと溶融粘度が低く且つ難溶解性のポリマーとを、前者が海成分で後者が島成分となるように溶融紡糸する。ここで、海成分と島成分の溶融粘度の関係は重要で、海成分の比率が小さくなって島間の厚みが小さくなると、海成分の溶融粘度が小さい場合には島間の一部の流路を海成分が高速流動するようになり、島間に接合が起こりやすくなるので好ましくない。
【００３３】
溶融紡糸に用いられる紡糸口金としては、島成分を形成するための中空ピン群や微細孔群を有するものなど任意のものを用いることができる。例えば中空ピンや微細孔より押し出された島成分とその間を埋める形で流路を設計されている海成分流とを合流し、これを圧縮することにより海島断面形成がなされるいかなる紡糸口金でもよい。好ましく用いられる紡糸口金例を図１および２に示すが、必ずしもこれらに限定されるものではない。なお図１は、中空ピンを海成分樹脂貯め部分に吐出してそれを合流圧縮する方式であり、図２は、中空ピンのかわりに微細孔方式で島を形成する方法である。
【００３４】
吐出された海島型断面複合繊維は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とするか、あるいは、一旦巻き取ることなく一定速度でローラーに引き取り、引き続いて延伸工程をとおした後に巻き取る方法のいずれでも構わない。
【００３５】
ここで、特に微細な島径を有する海島型複合繊維を高効率で製造するために、通常のいわゆる配向結晶化を伴うネック延伸（配向結晶化延伸）に先立って、繊維構造は変化させないで繊維径のみを極細化する流動延伸工程を採用することが好ましい。流動延伸を容易とするため、熱容量の大きい水媒体を用いて繊維を均一に予熱し、低速で延伸することが好ましい。このようにすることにより延伸時に流動状態を形成しやすくなり、繊維の微細構造の発達を伴わずに容易に延伸することができる。このプロセスでは、特に海成分および島成分が共にガラス転移温度１００℃以下のポリマーであることが好ましく、なかでもポリエチレンテレフタレート、ポリブチレンテレフタレート、ポリ乳酸、ポリトリメチレンテレフタレート等のポリエステルに好適である。具体的には６０〜１００℃、好ましくは６０〜８０℃の範囲の温水バスに浸漬して均一加熱を施し、延伸倍率は１０〜３０倍、供給速度は１〜１０ｍ／分、巻取り速度は３００ｍ／分以下、特に１０〜３００ｍ／分の範囲で実施することが好ましい。予熱温度不足および延伸速度が速すぎる場合には、目的とする高倍率延伸を達成することができなくなる。
【００３６】
得られた流動状態で延伸された延伸糸は、その強伸度などの機械的特性を向上させるため、定法にしたがって６０〜２２０℃の温度で配向結晶化延伸する。該延伸条件がこの範囲外の温度では、得られる繊維の物性が不十分なものとなる。なお、この延伸倍率は、溶融紡糸条件、流動延伸条件、配向結晶化延伸条件などによって変わってくるが、該配向結晶化延伸条件で延伸可能な最大延伸倍率の０．６〜０．９５倍で延伸すればよい。
【００３７】
かくして得られた織編物は厚さが０．３ｍｍ以下と薄く、かつその目付けが３０〜３００ｇ／ｍ２と低目付けであり、さらには、単繊維径５０〜１５００ｎｍの超極細ポリエステルマルチフィラメント糸Ａが含まれるので、フレキシブルでソフトな風合いを呈する。また同時に、単繊維径５０〜１５００ｎｍの超極細ポリエステルマルチフィラメント糸Ａが含まれることにより、光が乱反射し、優れた防透性を呈する。その際、下記式で定義する防透性の指標ΔＬが１０以下であることが好ましい。
ΔＬ＝Ｌ＊ｗ−Ｌ＊ｂ
ただし、Ｌ＊ｗは、ＪＩＳ  Ｚ  ８７２９−１９９４、Ｌ＊ａ＊ｂ＊表色系において、供試織物を白色板上に載置したときのＬ＊値であり、Ｌ＊ｂは同じく黒色板上に載置したときのＬ＊値である。
【００３８】
なお、本発明の防透性織編物には、本発明の目的が損なわれない範囲内であれば、前記海島型複合繊維の海成分をアルカリ水溶液で溶解除去する前および／または後に、通常の染色加工、吸水加工、さらには、常法の起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
【００３９】
次に、本発明の繊維製品は、前記の防透性織編物を用いてなる、スポーツウエア、アウトドアウェア、レインコート、下着、肌着、紳士衣服、婦人衣服、作業衣、防護服、人工皮革、鞄、カーテンの群より選ばれるいずれかの繊維製品である。
かかる繊維製品は、前記の防透性織編物を用いているので、優れた防透性を有し、かつフレキシブルでソフトな風合いをも有する。
【実施例】
【００４０】
次に本発明の実施例及び比較例を詳述するが、本発明はこれらによって限定されるものではない。なお、実施例中の各測定項目は下記の方法で測定した。
＜カバーファクター＞下記の式により算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
＜織物の厚み＞ＪＩＳ  Ｌ  １０９６  ８．５に従って測定した。
＜織編物の目付＞ＪＩＳ  Ｌ１０９６  ６．４．２に従って測定した。
＜防透性＞ＪＩＳ  Ｚ  ８７２９−１９９４、Ｌ＊ａ＊ｂ＊表色系において、供試織編物を白色板上に載置したときのＬ＊値（Ｌ＊ｗと記す）と、それと黒色板上に載置したときのＬ＊値（Ｌ＊ｂと記す）との差ΔＬ（＝Ｌ＊ｗ−Ｌ＊ｂ）を求め、このΔＬをもって、供試織編物の防透性を表した。
【００４１】
［実施例１］
島成分として艶消し剤を含有しないポリエチレンテレフタレート、海成分として５−ナトリウムスルホイソフタル酸９モル％と数平均分子量４０００のポリエチレングリコール３重量％を共重合したポリエチレンテレフタレートを用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。得られた未延伸糸を、延伸温度８０℃、延伸倍率２．５倍でローラー延伸し、次いで１５０℃で熱セットして巻き取った。得られた海島型複合延伸糸は５６ｄｔｅｘ／１０ｆｉｌであり、透過型電子顕微鏡ＴＥＭによる繊維横断面を観察したところ、島の形状は丸形状でかつ島の径は７００ｎｍであった。
【００４２】
次いで、該延伸糸を無撚にて経糸および緯糸に全量配し、経密度１５１本／２．５４ｃｍ、緯密度１３４本／２．５４ｃｍの織密度にて、通常の製織方法により平組織の織物生機を得た。
そして、該織物を６０℃にて湿熱処理した後、海島型複合延伸糸の海成分を除去するために、２．５％ＮａＯＨ水溶液で、６０℃にて３５％減量（アルカリ減量）した。その後、常法の湿熱加工、乾熱加工を行った。
【００４３】
得られた織物を走査型電子顕微鏡ＳＥＭで織物表面および経糸および緯糸断面を観察したところ、海成分は完全に溶解除去されており、織物の経糸および緯糸全量が均一性に優れた極細繊維（単繊維径７００ｎｍ）により構成されていることを確認した。
得られた織物において、厚みは０．１ｍｍ、カバーファクターＣＦは１９５０、目付は９８ｇ／ｍ２であり、ΔＬは３．５と優れた防透性を有しており、ソフト性にも優れるものであった。
【００４４】
［実施例２］
実施例１と同じ海／島ポリマーを使用し、海：島＝３０：７０、島数＝２５で実施例１と同様に紡糸・延伸を行い、３４ｄｔｅｘ／３６ｆｉｌの海島型複合延伸糸を得た。該延伸糸において、透過型電子顕微鏡ＴＥＭによる繊維横断面を観察したところ、島の形状は丸形状でかつ島の径は１４００ｎｍであった。
【００４５】
次いで、該延伸糸を無撚にて経糸および緯糸に全量配し、経密度１９５本／２．５４ｃｍ、緯密度１７４本／２．５４ｃｍの織密度にて、通常の製織方法により平組織の織物生機を得た。
その後、該織物を実施例１と同様の方法で、湿熱処理、アルカリ減量加工、湿熱加工、乾熱加工を行った。この際のアルカリ減量率は３５％であった。
【００４６】
得られた織物を走査型電子顕微鏡ＳＥＭで織物表面および経糸および緯糸断面を観察したところ、海成分は完全に溶解除去されており、織物の緯糸全量が均一性に優れた極細繊維（単繊維径１４００ｎｍ）により構成されていることを確認した。
得られた織物において、厚みは０．０６ｍｍ、カバーファクターＣＦは１９８０、目付は８４ｇ／ｍ２であり、ΔＬは４．４と優れた防透性を有しており、ソフト性にも優れるものであった。
【００４７】
［実施例３］
実施例１と同様に海島型複合延伸糸５６ｄｔｅｘ／１０ｆｉｌを得た。
次いで、通常のポリエチレンテレフタレートからなるマルチフィラメント仮撚加工糸（５６デシテックス／１４４フィラメント、単糸繊度０．３９ｄｔｅｘ）を１５０回／ｍ（Ｓ方向）にて撚糸した糸条を経糸に全量配し、前述の海島型複合延伸糸を無撚にて緯糸に全量配し、経密度１５１本／２．５４ｃｍ、緯密度１３４本／２．５４ｃｍの織密度にて、通常の製織方法により平組織の織物生機を得た。
その後、該織物を実施例１と同様の方法で、その後、該織物を実施例１と同様の方法で、湿熱処理、アルカリ減量加工、湿熱加工、乾熱加工を行った。この際のアルカリ減量率は１７％であった。
【００４８】
得られた織物を走査型電子顕微鏡ＳＥＭで織物表面および緯糸断面を観察したところ、海成分は完全に溶解除去されており、織物の緯糸全量が均一性に優れた極細繊維により構成されていることを確認した。
得られた織物において、厚みは０．２ｍｍ、カバーファクターＣＦは２２００、目付は１５０ｇ／ｍ２であり、ΔＬは７．３と優れた防透性を有しており、ソフト性にも優れるものであった。
【００４９】
［比較例１］
実施例１と同じ海／島ポリマーを使用し、海：島＝３０：７０、島数２５で紡糸・延伸し、６３ｄｔｅｘ／３６ｆｉｌの海島型複合延伸糸を得た。該延伸糸において、透過型電子顕微鏡ＴＥＭによる繊維横断面観察より島の径は２１００ｎｍであった。
【００５０】
次いで、該延伸糸を無撚にて経糸および緯糸に全量配し、経密度１４３本／２．５４ｃｍ、緯密度１２６本／２．５４ｃｍの織密度にて、通常の製織方法により平組織の織物生機を得た。
その後、該織物を実施例１と同様の方法で、湿熱処理、アルカリ減量加工、湿熱加工、乾熱加工を行った。この際のアルカリ減量率は３５％であった。
【００５１】
得られた織物を走査型電子顕微鏡ＳＥＭで織物表面および経糸および緯糸断面を観察したところ、海成分は完全に溶解除去されており、織物の緯糸全量が均一性に優れた極細繊維（単繊維径２１００ｎｍ）により構成されていることを確認したが、得られた織物において、厚みは０．１５ｍｍ、カバーファクターＣＦは２０４０、目付は１１５ｇ／ｍ２であり、ΔＬは１３．９と防透性は不十分であった。
【００５２】
［比較例２］
実施例１と同様に海島型複合延伸糸５６ｄｔｅｘ／１０ｆｉｌを得た。
次いで、該海島型複合延伸糸２本を１５０回／ｍ（Ｓ方向）にて合撚した糸条を経糸および緯糸に全量配し、経密度１２１本／２．５４ｃｍ、緯密度１０５本／２．５４ｃｍの織密度にて、通常の製織方法により平組織の織物生機を得た。
その後、該織物を実施例１と同様の方法で、湿熱処理、アルカリ減量加工、湿熱加工、乾熱加工を行った。この際のアルカリ減量率は３４％であった。
【００５３】
得られた織物を走査型電子顕微鏡ＳＥＭで織物表面および経糸および緯糸断面を観察したところ、海成分は完全に溶解除去されており、織物の緯糸全量が均一性に優れた極細繊維（単繊維径７００ｎｍ）により構成されていることを確認したが、得られた織物において、厚みは０．３５ｍｍ、カバーファクターＣＦは３１２０、目付は３３０ｇ／ｍ２であり、ΔＬは２．９と防透性は十分であったが、ソフト性に劣るものであった。
【産業上の利用可能性】
【００５４】
本発明によれば、厚さが０．３ｍｍ以下の織編物であって、優れた防透性を有し、かつフレキシブルでソフトな風合いを有する防透性織編物およびその製造方法および前記防透性織編物を用いてなる繊維製品が提供され、その工業的価値は極めて大である。
【図面の簡単な説明】
【００５５】
【図１】本発明において、用いることのできる海島型複合繊維を紡糸するために用いられる紡糸口金の一例を示す概略図である。
【図２】本発明において、用いることのできる海島型複合繊維を紡糸するために用いられる紡糸口金の他の例を示す概略図である。
【符号の説明】
【００５６】
１：分配前島成分ポリマー溜め部分
２：島成分分配用導入孔
３：海成分導入孔
４：分配前海成分ポリマー溜め部分
５：個別海／島＝鞘／芯構造形成部
６：海島全体合流絞り部
【図１】
2007321279.tif 000002
【図２】
2007321279.tif 000003